(57)【要約】【課題】石油系溶剤の一部または全部を環境負荷が少ない植物油由来の溶剤に置き換え、且つ、該植物を限定しない事で二次的な環境破壊を抑え、さらには、印刷適性上も石油系溶剤使用インキと比べ全く遜色のないどころか、オフセット輪転印刷用インキにとして、加熱蒸発乾燥性に優れ、印刷機ドライヤー温度を下げる事で印刷工程での省エネルギー化が可能である、環境貢献度の高いインキを提供する。【解決手段】溶剤とワニス樹脂成分を含有する平版印刷インキ組成物であって、溶剤が植物油を水素化処理する事により得られた炭化水素を含有することを特徴とする平版印刷インキ組成物。【選択図】なし【特許請求の範囲】
【請求項１】
溶剤とワニス樹脂成分を含有する平版印刷インキ組成物であって、溶剤が植物油を水素化処理する事により得られた炭化水素を含有することを特徴とする平版印刷インキ組成物。
【請求項２】
前記炭化水素が、炭素数１３以上の炭化水素を、２５質量％以上含有する請求項１に記載の平版印刷インキ組成物。
【請求項３】
前記炭化水素が、炭素数１３以上の炭化水素を、９０質量％以上含有する、平版枚葉用印刷に用いる請求項１又は２に記載の平版印刷インキ組成物。
【請求項４】
前記炭化水素が、炭素数１３〜１８である炭化水素を、９０質量％以上含有する、平版輪転用印刷に用いる請求項１又は２に記載の平版印刷インキ組成物。
【請求項５】
前記ワニス樹脂成分が、ロジン変性フェノール樹脂、ロジンエステル樹脂、マレイン酸変性ロジンエステル樹脂、アルキッド樹脂、ロジン変性アルキッド樹脂、ギルソナイト樹脂からなる群から選ばれる１種以上を含有する請求項１〜４何れか1項に記載の平版印刷インキ組成物。
【請求項６】
さらに、インキ用アロマフリー溶剤及び／又はテルペン化合物、並びに植物油由来の脂肪酸エステル及び／又は植物油由来の脂肪酸エーテルを含有する請求項１〜５何れか1項に記載の平版印刷インキ組成物。
【請求項７】
請求項１〜６何れか1項に記載の平版印刷インキ組成物を用いて印刷された印刷物。
【発明の詳細な説明】
【技術分野】
【０００１】
本発明は、石油系溶剤を、植物油から精製した溶剤に置き換えた環境対応型の平版印刷インキ組成物に関する。
【背景技術】
【０００２】
従来からオフセット印刷インキに使用されている溶剤は、石油留分から得られる石油系溶剤が用いられている。また、安定した印刷適性を目的としたインキ用溶剤として、石油溶剤の蒸留工程での石油炭化水素の水素化処理を採用することにより、動粘度、粘度特性の限定や、ナフテン分及び多環芳香族の含有量を規定する例が開示されている（例えば、特許文献１〜３を参照）。
【０００３】
以前から石油系溶剤の使用には、石油資源の枯渇等の環境問題が指摘されてきたことから、石油炭化水素の水素化処理は普及してないのが現状である。オフセットインキ業界は、これまでも地球環境や作業環境の改善に取り組んできており、ＡＦ（アロマフリー）溶剤の使用や大豆油インキがこれにあたる。但し、ＡＦ溶剤は原料として石油を用いることに変わりはなく、大豆油インキについては石油系溶剤に取って代わる程の普及には至らずにいる。
【０００４】
近年では、石油系溶剤の一部又は全部を特定の組成構造を有する植物油由来の脂肪酸エステル及びエーテルに置き換えた環境配慮型インキが開示されている（例えば、特許文献４参照）。
【０００５】
前述の脂肪酸エステル及びエーテルは、主にヤシ油から分離精製して得られる。最近では、プランテーションによってヤシを栽培しているため、原生林を伐採することによる環境破壊が問題となっている。また、脂肪族エーテル由来の不快な匂いが、作業環境を悪化させ、且つ印刷物にも不快臭が残留する。さらに脂肪酸エステルは、印刷機のローラーやブランケットに使用されているゴム材を膨潤させる問題がある。特に、脂肪酸エステルを加熱蒸発型乾燥方式のヒートセットオフ輪印刷用インキの溶剤として用いた場合、石油系溶剤並の乾燥性を付与すべく沸点範囲を低沸点側に調整すると、著しくゴム材を膨潤させる問題点があげられる。
【先行技術文献】
【特許文献】
【０００６】
【特許文献１】特開昭６３−３１２３７４号公報
【特許文献２】特公平０８−００６０６０号公報
【特許文献３】特開平１１−２２８８９６号公報
【特許文献４】特開２００４−２０４２０２号公報
【発明の概要】
【発明が解決しようとする課題】
【０００７】
本発明の課題は、溶剤とワニス樹脂成分を含有する平版印刷インキ組成物であって、溶剤が植物油を水素化処理する事により得られた炭化水素を含有する平版印刷インキ組成物を提供する事にある。
【課題を解決するための手段】
【０００８】
発明者は、上記課題を解決すべく鋭意検討の結果、印刷インキ用溶剤として、植物油を特定の触媒及び温度、圧力下で水素化反応させる事で得られた植物油由来炭化水素が、石油系溶剤と同等以上の物性を得られることを見出し、本発明に至った。
【０００９】
すなわち、本発明は第一に、溶剤とワニス樹脂成分を含有する平版印刷インキ組成物であって、溶剤が植物油を水素化処理する事により得られた炭化水素を含有する平版印刷インキ組成物を提供する。
【００１０】
本発明は第二に、前述の平版印刷インキ組成物を用いて印刷された印刷物を提供する。
【発明の効果】
【００１１】
本発明の平版印刷インキ組成物は、限定されない植物油を水素化処理する事により得られた炭化水素を溶剤として用いる事で、従来の植物油由来の溶剤を用いたインキと比べて、乾燥性に優れた安定した印刷適性と、ゴム膨潤性及び臭気性に優れる上に、環境貢献度を有する平版印刷インキ組成物を提供できる。
【００１２】
また、本発明の平版印刷インキ組成物を用いて印刷された印刷物は、臭気が少ない上に、平版輪転印刷においては紙面乾燥温度を下げる事で火じわが軽減できる。
【発明を実施するための形態】
【００１３】
本発明は、溶剤とワニス樹脂成分を含有する平版印刷インキ組成物であって、溶剤が植物油を水素化処理する事により得られた炭化水素を含有する平版印刷インキ組成物を提供する。
【００１４】
次に好ましい実施の形態を挙げて本発明をさらに詳しく説明するが、本発明の平版印刷インキ組成物は、以下の実施形態に何ら限定されるものではなく、本発明の範囲内において、適宜変更を加えて実施することができる。なお、説明が重複する箇所においては、適宜説明を省略する場合があるが、発明の要旨を限定するものではない。
【００１５】
即ち、本発明は、石油系溶剤の一部または全部を環境負荷が少ない植物油由来の溶剤に置き換え、且つ、該植物を限定しないことで、二次的な環境破壊を抑え、さらには、印刷適性上も石油系溶剤使用インキと比べ全く遜色がなく、オフセット輪転印刷用インキにおいては、加熱蒸発乾燥性に優れ印刷機ドライヤー温度を下げる事で印刷工程での省エネルギー化が可能であり、環境貢献度の高い平版インキ組成物を提供する事にある。
【００１６】
植物油を特定の触媒及び温度、圧力下で水素化反応することにより、その炭素数や粘度、沸点、融点等の諸物性を制御し、平版印刷インキ用石油系溶剤であるＡＦソルベントに極めて近い物性を持つ炭化水素を得ることが出来る。そもそも石油系溶剤は、ナフテン、パラフィン系の炭化水素溶剤である事から、前記植物油由来の炭化水素を用いたインキは、石油系溶剤を用いたインキと近い性状が得られる。また、溶剤以外の成分を特に限定せず、石油系溶剤と全く同様に扱う事が出来る。
【００１７】
該植物油由来の炭化水素は、水素化処理の反応条件を変える事で諸物性を制御するのであるから、原料とする植物油は限定されない。好ましくはココナッツ油、ヒマワリ油、米油、オリーブ油、綿実油、菜種油、ヒマシ油、パーム油、大豆油、ホウレンボク、アブラヤシ、ココヤシ、ジャトロファ油、アマニ油から選ばれる１種以上の植物油を原料とする。
【００１８】
また、植物油由来炭化水素の炭素数分布を自由に制御出来る為、加熱蒸発乾燥型のオフセット輪転機用の溶剤としては、必要に応じ、該溶剤を用いたインキに卓越した乾燥性を付与する事が可能となった。
【００１９】
本発明の平版印刷インキ組成物は、溶剤と樹脂成分を含有する平版印刷インキ組成物であって、溶剤が植物油を水素化処理する事により得られた炭化水素を含有することを特徴とする。本発明を特徴づける水素化処理をして原料となる植物油は、特に限定されるものではないが、例えばココナッツ油、ヒマワリ油、米油、オリーブ油、綿実油、菜種油、ヒマシ油、パーム油、大豆油、ホウレンボク、アブラヤシ、ココヤシ、ジャトロファ油、アマニ油を例示する事ができる。
【００２０】
＜溶剤の精製＞
本発明に用いる植物油を水素化処理する事により得られた炭化水素は、（ａ）触媒担体に触媒成分を担持させた水素化触媒の存在下において、（ｂ）水素ガスを１．０〜１００気圧、（ｃ）前記植物油の流量を液空間速度０．１〜１０．０ｈｒ−１、（ｄ）前記水素ガスの流量と前記植物油の流量の比率（前記水素ガスの流量／前記植物油の流量）を５０〜４０００ＮＬ／Ｌに設定し前記植物油と、前記水素ガスを反応させて得られる。
【００２１】
触媒成分は、特に限定されるわけではないが、モリブデン、タングステン、クロム、ニッケル、コバルト、鉄、バナジウム、白金、ルテニウムから選ばれる１種以上の金属である事が好ましい。また、触媒担体も限定されるわけではないが、アルミナ、チタニア、シリカ−アルミナ、シリカ、活性炭、ゼオライトからなる群の中から選択される１種以上である事が好ましい。また、限定されるわけではないが、触媒担体は、６０〜９９．９質量％のアルミナと０．０１〜４０質量％のゼオライトとの混合物である事が好ましい。また、限定されるわけではないが、触媒担体は、触媒担体の質量に対して０．１〜５．０質量％のリン及び／又はホウ素を含有する事が好ましい。また、限定されるわけではないが、水素化処理触媒は異種触媒の組み合わせからなる事が好ましい。
【００２２】
上記、水素化処理触媒を注意深く選択し、その水素化処理条件を適宜調整する事によって得られる炭化水素の炭素数を制御し、諸物性を調整する。
【００２３】
本発明に主体として用いる植物油由来炭化水素の炭素数は、３以上に調整したものであり、好ましくは１３以上であり、より好ましくは１３〜１８である。
【００２４】
炭化水素の炭素数は沸点範囲と相関があり、炭素数１３を下回る成分は、沸点が低く、本発明の効果を害さない程度であれば含んでもよいが、インキの機上安定性が悪化する傾向にある。平版印刷としては、平版輪転印刷、平版枚葉印刷のいずれであってもよい。従って、平版印刷インキ用として用いるためには、植物油由来の炭化水素の炭素数が１３以上の炭化水素を、本発明の平版印刷インキ組成物に含まれる植物油由来の炭化水素中、２５質量％以上含有することが好ましい。
【００２５】
平版枚葉印刷用に用いる場合には、溶剤の沸点に、特に上限はなく、炭素数が２０を超えるものであっても使用することができる。平版枚葉印刷では、印刷後、溶剤の紙への浸透とワニスの重合により乾燥するので、沸点が高すぎることによる乾燥性低下の問題が生じないからである。従って、平版枚葉印刷に用いるためには、植物油由来の炭化水素の炭素数が１３以上の炭化水素を、本発明の平版印刷インキ組成物に含まれる植物油由来の炭化水素９０質量％以上含有することが好ましい。
【００２６】
平版輪転機用インキとして用いる場合、炭素数１３を下回らない範囲であれば、低炭素数であることが好ましい。
一般に、平版輪転用インキの加熱蒸発乾燥性と印刷機上の安定性は相反する。印刷機上のインキの安定性向上のために、高沸点の石油系溶剤を使用した場合には、インキの蒸発乾燥性が低下し、乾燥性向上の為に低沸点の溶剤を使用した場合にはインキの安定性が低下する。これは従来の石油系溶剤が、広い沸点範囲を有している為と考えられる。
本発明の該植物油由来炭化水素を水素化処理する事により得られた炭化水素は、前述の如く、炭素数１３を下回らない範囲で低炭素数側に炭素数を制御する事で、その沸点範囲が低く、且つ狭くする事ができ、インキの安定性を保持したまま乾燥性の優れたインキを得る事が出来る。
【００２７】
また、炭素数が２０を超える成分は沸点が高く、平版輪転用インキとして用いた場合、本発明の効果を害さない程度であれば含んでいてもよいが、乾燥性が悪化するので好ましくない。平版輪転用インキとして好ましく用いるためには、炭素数が１３〜１８範囲である植物油由来炭化水素が、本発明の平版印刷インキ組成物に含まれる植物油由来の炭化水素９０質量％以上配合されていることが好ましく、９５質量％以上配合されていることがより好ましい。
【００２８】
従来の植物油由来溶剤として用いられる事の多い脂肪酸エステル及びエーテルは、平版輪転用インキの場合、原料植物油はヤシ油に限定されていた。ヤシ油に含まれるカプリン酸、カプリル酸、ラウリン酸等の低炭素数の脂肪酸が、溶剤に適度な沸点範囲を付与できる為である。しかし、本発明に用いる植物油を水素化処理する事により得られた炭化水素は、炭化水素の炭素数分布を制御する事で沸点範囲のコントロールが可能である為、原料植物油を限定することはない。
【００２９】
また、前記の脂肪酸エステルは、石油系溶剤に比べて印刷機のローラーやブランケットに使用されているゴム材を膨潤させる問題があった。通常のオフセット印刷の印刷機に使用されるインキローラーやブランケットは、ゴム材質である。例えば、ＡＢＳ樹脂等が挙げられる。このようなゴム材質は、溶剤を吸収しやすく膨潤してしまう。特に加熱蒸発乾燥性の良好な低分子量の脂肪酸エステルは、著しくゴム材を膨潤させる。本発明の植物油を水素化処理する事により得られた炭化水素は、構造的に石油系溶剤に近くゴム材膨潤性も石油系溶剤と遜色なく、従来の脂肪酸エステルと比較して、ゴム材膨潤性が極めて良好と言える。
【００３０】
エーテル系溶剤であれば、上記のゴム材質膨潤の問題は回避されるが、エーテル系溶剤は、乾燥温度で分解し、不快臭が発生する。例えばヤシ油由来の脂肪族エーテル、特に、ジオクチルエーテルをオフセット輪転印刷用インキの溶剤として用いた場合には、１００℃以上で乾燥させた際に分解して発生する、オクタノール、オクタナール等に由来する臭いが作業環境を悪化させ、且つ得られた印刷物からも不快臭が発生する。本発明の平版印刷インキ組成物では、脂肪族エーテルを実質的に含まない天然物質を溶剤として使用するため、インキの製造現場、印刷現場及び印刷物からも不快な臭いは発生しない。
【００３１】
＜オフセット印刷インキ＞
本発明の平版印刷インキ組成物は、ワニス用樹脂及び上記植物油を水素化処理する事により得られた炭化水素溶剤を含有する。
【００３２】
[ワニス用樹脂]
本発明に使用するワニス用樹脂としては、ロジン変性フェノール樹脂、ロジンエステル樹脂、マレイン酸変性ロジンエステル樹脂、アルキッド樹脂、ロジン変性アルキッド樹脂、ギルソナイト樹脂等が好ましく、より好ましくはロジン変性フェノール樹脂及び／又はロジンエステル樹脂が挙げられる。なお、本発明のインキ中における上記のワニス用樹脂の含有量は、好ましくは１５〜５０質量％、より好ましくは２０〜４０質量％である。
【００３３】
上記のロジン変性フェノール樹脂は、重量平均分子量Ｍｗが１０，０００≦Ｍｗ≦３００，０００、好ましくは重量平均分子量Ｍｗが３０，０００≦Ｍｗ≦２００，０００のものが使用される。上記のロジン変性フェノール樹脂の重量平均分子量Ｍｗが上記範囲であると、インキの流動性及び粘弾性がより優れたものとなる。
【００３４】
また、上記のロジンエステル樹脂としては、樹脂の軟化点Ｈ（℃）が１２０℃≦Ｈ≦２１０℃、重量平均分子量Ｍｗが２０，０００≦Ｍｗ≦３００，０００、好ましくは軟化点Ｈが１４０℃≦Ｈ≦２００℃、重量平均分子量Ｍｗが５０，０００≦Ｍｗ≦２００，０００のものが挙げられる。上記のロジンエステル樹脂としては、重合ロジンの導入や無水マレイン酸、フマル酸等の多塩基酸にて変性したロジン変性エステル樹脂が好ましく使用される。
【００３５】
上記のロジンエステル樹脂の軟化点Ｈが上記の範囲であると、インキ塗膜の硬化性及びインキワニスを調製する際の作業性がより向上する。また、上記のロジンエステル樹脂の重量平均分子量Ｍｗが上記範囲内であると、インキの流動性及び粘弾性がより優れたものとなる。
【００３６】
本発明の平版印刷インキ組成物に使用するインキワニスは、上記のワニス用樹脂と、上記植物油を水素化処理する事により得られた炭化水素及び／又は、その他の溶剤との混合物からなる溶剤を配合して、また、必要に応じて、植物油、ゲル化剤を配合して調製する。その調製方法としては、例えば、上記のワニス用樹脂と、溶剤と、植物油を水素化処理する事により得られた炭化水素とを窒素気流雰囲気下で２００℃にて３０分間加熱攪拌して、次いで１５０℃に冷却後、ゲル化剤を配合して、さらに２００℃にて６０分間加熱攪拌して調製する。
【００３７】
上記のインキワニス中におけるワニス用樹脂、溶剤、植物油及びゲル化剤の各々の含有量は、ワニス用樹脂が、好ましくは２０〜７０質量％、より好ましくは３０〜６０質量％であり、溶剤が、好ましくは１０〜６０質量％、より好ましくは２０〜５５質量％であり、植物油が、好ましくは１〜３０質量％、より好ましくは３〜２０質量％、最も好ましくは５〜１５質量％であり、また、ゲル化剤が、好ましくは０．１〜５質量％、より好ましくは０．５〜３質量％である
【００３８】
上記の植物油としては、例えば、ヒマシ油、落花生油、オリーブ油等の不乾性油、大豆油、綿実油、菜種油、ゴマ油、コーン油等の半乾性油、及びアマニ油、エノ油、キリ油等の乾性油等が挙げられ、好ましくは半乾性油及び／又は乾性油が挙げられる。これらの中でも大豆油、アマニ油が特に好ましい。
【００３９】
また、上記のゲル化剤としては、公知の物を使用することができ、例えば、アルミニウムエチルアセテートジイソプロピレート、アルミニウムイソプロピレート、ステアリン酸アルミニウム、エチルアセトアセテートアルミニウムジイソプロピレート、アルミニウムジイソプロポキサイト、エチルアセトアセテートアルミニウムジイソプロポキシド等、及びそれらの混合物が挙げられ、好ましくはエチルアセトアセテートアルミニウムジイソプロポキシドが挙げられ、具体的には、川研ファインケミカル（株）からＡＬＣＨの商品名で販売されているものを使用することができる。
【００４０】
本発明の平版印刷インキ組成物は、上記のワニス用樹脂に、着色剤を含有しないオーバープリントワニスタイプのものでもよいが、着色剤を含有するタイプのものでもよい。本発明の平版印刷インキ組成物に使用する上記の着色剤としては、例えば、酸化チタン、硫酸バリウム、炭酸カルシウム、亜鉛華、磁性酸化鉄等の無機顔料、レーキ顔料、アゾ系顔料、イソインドリン系顔料、フタロシアニン系顔料、キナクリドン系顔料、アントラキノン系顔料等の有機顔料、カーボンブラック及び染料が挙げられる。これらは、単独、又は二種類以上を組み合わせて使用することができる。本発明の平版印刷インキ組成物中における上記の着色剤の含有量は、好ましくは５〜４０質量％、より好ましくは１０〜３０質量％、最も好ましくは１５〜２５質量％である。
【００４１】
[溶剤]
本発明の平版印刷インキ組成物は、溶剤として、上記の植物油を水素化処理する事により得られた炭化水素の内、炭素数が１３以上の炭化水素を１０質量％〜１００質量％含有し、好ましくは２５質量％〜１００質量％含有する。植物油を水素化処理する事により得られた炭化水素の含有量が上記範囲内にあれば、インキの機上安定性及び乾燥性が共に良好に保たれる。
【００４２】
また、本発明の平版印刷インキ組成物に使用する溶剤は、上記の植物油を水素化処理する事により得られた炭化水素の配合割合において、その他の溶剤を混合してもよい。例えば、石油系溶剤、植物油由来の脂肪酸エステル、植物油由来の脂肪酸エーテル、テルペン化合物等が挙げられる。石油系溶剤としてはインキ用アロマフリー溶剤が挙げられる。
【００４３】
また、前記の植物油を水素化処理する事により得られた炭化水素と、石油系溶剤とを混合溶剤として使用する場合の該石油系溶剤の混合量は、とくに規制はないが、上記の石油系溶剤の配合割合が多くなると、インキの乾燥時に石油系溶剤の蒸発量が多くなり、大気汚染などの環境負荷が増大する。
【００４４】
また、前記の植物油を水素化処理する事により得られた炭化水素と併用する、脂肪族エーテル、脂肪酸エステル、テルペン化合物等の混合量は、とくに規制はないが、配合割合が多くなると、ゴム材膨潤性や臭気の問題が発生する。
【００４５】
＜インキの製造方法＞
本発明の平版印刷インキ組成物の製造方法としては、例えば、上記のインキワニスと、着色剤とをミキサーでプレミキシングし、次に、３本ロールミルで均一に混練して、上記のインキワニスの調製に使用した溶剤及び／又は該インキワニスを追加配合する等して、インキのタックを調製する。また、必要に応じて、パラフィンワックス、ポリエチレンワックス、ポリテトラフルオロエチレンワックス等の耐摩擦剤及び可塑剤等の添加剤を、本発明の目的を妨げない範囲で均一に混練配合して調製する。なお、本発明の平版印刷インキ組成物中のインキワニスの含有量は、好ましくは５０〜９０質量％、より好ましくは５５〜８５質量％、最も好ましくは６０〜８０質量％である。
【００４６】
［印刷物］
本発明によれば、前述の平版印刷インキ組成物を用いて印刷された印刷物を提供することができる。
【実施例】
【００４７】
以下、本発明の平版印刷インキ組成物を詳細に説明するが、本発明の範囲はこれらの実施例に限定されるものではない。尚、本明細書では特に断りのない限り、「部」および「％」は質量基準である。本発明を特徴づける溶剤の調製例を表１に、実施例および比較例のワニス組成を表２に、これを採用したインキ組成を表３に、およびこれらインキの評価結果を表４に示す。
【００４８】
[植物油を水素化処理する事により得られた炭化水素Ａ１の調製例]
触媒ａ１の調製（アルミナ担体モリブデン触媒）
モリブデン酸アンモニウム水溶液にγ−アルミナ担体を含浸させた後、４５０℃で１２時間焼成して、アルミナ担体にモリブデンを担持した触媒ａ１を得た。
【００４９】
植物油としてジャトロファ油を選択し、触媒a１の存在下において、処理温度３５０℃、処理圧力２．０ＭＰａ、液空間速度２．０ｈｒ−１、水素ガス流量と植物油流量の比率を１８９０として、水素化処理を行った。さらに、ジャトロファ油を水素化した後の植物油由来炭化水素（液体生成物）を回収後、水分と油分を分離し植物油を水素化処理する事により得られた炭化水素Ａ１を得た。得られた炭化水素Ａ１の水素化条件と炭素数分布を表１に示す。
【００５０】
［植物油を水素化処理する事により得られた炭化水素Ａ２の製造例］
処理圧力を３．０ＭＰａ、水素ガス流量と植物油流量の比率を１２６０に変える以外は植物油を水素化処理する事により得られた炭化水素Ａ１の製造例と同様にして植物油を水素化処理する事により得られた炭化水素Ａ２を得た。得られた炭化水素の水素化条件と炭素数分布を表１に示す。
【００５１】
［植物油を水素化処理する事により得られた炭化水素Ａ３の製造例］
触媒ａ２の調製（アルミナ担体白金／パラジウム触媒）
モリブデン酸アンモニウムの変わりに塩化白金を用いる以外は触媒ａ１と同様にしてアルミナ担体に白金を担持した触媒ａ３を調製し、塩化パラジウム水溶液に、該触媒ａ３を入れ、含振させた後、４５０℃で１２時間焼成して得られるアルミナ担体に白金とパラジウムを担持した触媒ａ２を得た。
【００５２】
触媒を触媒ａ２、水素ガス流量と植物油流量の比率を１４２０に変える以外は、植物油を水素化処理する事により得られた炭化水素Ａ１と同様にして植物油を水素化処理する事により得られた炭化水素Ａ３を得た。得られた炭化水素の水素化条件と炭素数分布を表１に示す。
【００５３】
【表１】
2015025099.tif 000002
【００５４】
次に、本発明の平版印刷インキ組成物で使用するワニスの調製例Ｂ１〜Ｂ３および比較例で使用するワニスの調製例Ｃ１〜Ｃ２と、これらワニスを使用したインキの実施例および比較例を挙げて本発明をさらに具体的に説明する。なお、文中の「部」または「％」とあるのは特に断りがない限り質量基準である。なお、本発明は、下記の実施例に限定するものではない。
【００５５】
［ワニスの調製例Ｂ１］
ワニス用樹脂として、重量平均分子量が６０，０００のロジン変性フェノール樹脂を用い、該ロジン変性フェノール樹脂と、大豆油と、溶剤（植物油を水素化処理する事により得られた炭化水素Ａ１）とを、窒素気流雰囲気下で２００℃にて３０分間加熱攪拌した。その後、１５０℃に冷却し、次いで、ゲル化剤（ＡＬＣＨ）を配合して、さらに２００℃にて６０分間均一に加熱攪拌して、ワニスＢ１を調製した。配合表を表２に示す。
【００５６】
［ワニスの調製例Ｂ２］
溶剤を、植物油を水素化処理する事により得られた炭化水素Ａ２に変える以外は、ワニス調製例Ｂ１と同様の方法にてワニスＢ２を調製した。配合表を表２に示す。
【００５７】
［ワニスの調製例Ｂ３］
溶剤を、植物油を水素化処理する事により得られた炭化水素Ａ３に変える以外は、ワニス調製例Ａ１と同様の方法にてワニスＢ３を調製した。配合表を表２に示す。
【００５８】
［ワニスの調製例Ｃ１］
溶剤をヤシ油由来溶剤であるジオクチルエーテルとカプリル酸２−エチルヘキシルとを２：１の割合で混合したものに変える以外は、ワニス調製例Ａ１と同様の方法にてワニスＣ１を調製した。配合表を表２に示す。
【００５９】
［ワニスの調製例Ｃ２］
溶剤を石油由来溶剤であるＡＦ７号ソルベントに変える以外は、ワニス調製例Ａ１と同様の方法にてワニスＣ２を調製した。配合表を表２に示す。
【００６０】
【表２】
2015025099.tif 000003
【００６１】
（実施例１〜３）
上記のワニスＢ１〜Ｂ３の各々を使用し、表３のように各該ワニスにフタロシアニンブルーを配合し、公知の方法で均一に混練して、次に、インキのタックがインコメーター測定値で７〜８になるように、さらに、各々の上記ワニスの調製に使用した溶剤および該ワニスを追加配合して、公知の方法で均一に混合し本発明の平版印刷インキ組成物Ｄ１〜Ｄ３を調製した。なお、タックの測定値は、得られたインキ１．３１ｍｌを東洋精機（株）製インコメーターのロールに塗布し、ロール温度３２℃、回転スピード４００ｒｐｍで１分間回転させた後の測定値である。
【００６２】
（比較例１〜２）
前記のワニスＣ１〜Ｃ２の各々を使用し、表３のように各該ワニスにフタロシアニンブルーを配合し、公知の方法で均一に混練して、次に、インキのタックがインコメーター測定値で７〜８になるように、さらに、各々の上記ワニスの調製に使用した溶剤および該ワニスを追加配合して、公知の方法で均一に混合しインキＥ１〜Ｅ２を調製した。なお、比較例２は、従来から用いられている標準的な組成のオフセット輪転印刷インキである。
【００６３】
【表３】
2015025099.tif 000004
【００６４】
〔印刷インキによる評価項目〕
（ゴム材膨潤性）
あらかじめデジシックネスメーター（株式会社  尾崎製作所製）で厚みを測定したゴムブランケット片（商品名：ディブラン３０００−４、ディインターナショナル社製）の表面にインキをヘラで適量塗布し、常温にて２４時間放置した。
その後、ゴムブランケット片からインキを拭き取り、再度ブランケットの厚みをデジシックネステスターで測定し、インキ塗布前後のブランケット厚み変化量を算出した。
【００６５】
（蒸発乾燥性）
インキ０．１２５ｍｌを、２分割ロールを備えたＲＩテスター（商品名：ＲＩ型テスター（ＲＩ−２型）石川島産業社製）を用いてトップコート紙に展色して、印刷試料片を作製した。次に、温度調整可能なオーブンを用いて、上記の印刷試料片を下表に示した紙面温度で１０秒間加熱し、インキ塗膜を乾燥固化させた。加熱後、印刷試料片を１分間放冷し、放冷した印刷試料片のインキ面を学振型耐磨耗性試験機（大栄科学精器製作所製）にて表面を白紙で擦り、色落ちしないときの紙面乾燥温度を測定した。
【００６６】
（印刷物の臭気）
上記の蒸発乾燥性の評価の際に作製した印刷試料片を、評価者１０人に無作為に渡し、異臭の有無を官能評価した。評価基準は、「異臭なし」、「若干異臭あり」、及び「異臭あり」の三段階評価とし、最も多く得られた評価をその印刷試料片の評価とした。
○：「異臭なし（印刷物を嗅いだときに臭いに全く違和感無し）」
△：「若干異臭有り（印刷物の嗅いだときに臭いに若干違和感有り）」
×：「異臭あり（印刷物を嗅いだときに、耐えられないほどの異臭有り）」
【００６７】
【表４】
2015025099.tif 000005
【００６８】
上記表４の評価結果から、本発明の平版印刷インキ組成物は、ゴム材膨潤性及び、臭気において標準的な石油系溶剤使用インキである比較例２と遜色なく、従来の植物油由来の溶剤使用インキである比較例１と比べて明らかに優位性があることが確認できた。また、実施例１〜３は植物油由来炭化水素の炭素数分布を水素化処理条件により制御し、従来の植物油由来の溶剤使用インキである比較例１や、標準的な石油系溶剤使用インキである比較例２とほぼ同等の乾燥性が得られた。実施例３については標準的な石油系溶剤を超える乾燥性に調整できた。
【産業上の利用可能性】
【００６９】
本発明の平版印刷インキ組成物は、従来の環境対応インキの課題であった原料植物の二次的な環境破壊問題を回避し、インキ性能面ではゴム材膨潤性、臭気の発生を解決するだけでなく、オフセット輪転機用としては、石油系溶剤使用インキを超える乾燥性を付与できる、その環境貢献度は極めて高い。